Brevet FR2297896A1 — publié le 19760813

La présente invention concerne un vernis imperméable anti-acides, à grand pouvoir d'accrochage sur les surfaces diverses,Cristalin,de formule simple et souple, ce mélange peut servir de base pour :vernis d'imprimerie,vernis Indus triel ou de finition,érail,isolant,colle, résine,enduit. I1 permet l'addition de colorants et d'une multitude de tous types de charges, L'invention a pour objet une composition et une méthode pour frire adhérer le vernis anti-acides, sur des métaux ou alliages usuels,même polis, tels que Acier,acier inoxydable aluminium,cuivre, bronze,laiton,zinc ou autres. Méthode: dans tous les cas les surfaces à traiter seront parfaitement propres,dégraissées et sêches, Four des raisons d'aspect,l'application du vernis se fera de préférence au pistolet,cependant d'autres méthodes peuvent être empllyées,telles que,trempage, pinceau, rouleau ou utre,à la condition que la fluidité du vernis corresponde au systême envisagé. 1 - Première application: couche d'accrochage,ou "P@I@@R " composition: Vernis araldite commerciale 80 à 90 %. Allonge spéciale p? ito 20 à 1 Passage au four avec cuisson à 110 - 100 C durant 45 ê 60 minutes,selon les objets et letype de four. 20 - Deuxième application; couche d'égalisation,ou "SURFACER " ,Composition: Vernis fluide .............. 50% Vernis Araldite Commercial 40 à 45%. Allonbre spéciale Pr,- dito 10 à 5 % Passage au four avec cuisson à 1100 C environ durant 30 à 35 minutes,selon les objets et le type de four. 30 - Troisiéme applications couche de " FINITION composition: Vernis fluide 80 % Vernis araldite commercial 16 à 18% Al@longe spéciale pour ---4ito 4 à 25S. Passage au fourde cuisson à 80 - 900C durant lo à 30 minutes, selon les objets et type de four. Il est recommandé de traiter-les aciers courants, au préalable avec une solution aqueuse à l/io d'acide phosphorique La préparation du cuivre se fera à l'oxyde de zinc. Le zinc, Zamak etc.. l'oxyde de cuivre. Cette préparation se fera aprés nettoyage complet e avant l'application de la couche d'accrochage ou " BRIMER " Ce traitement est destiné à favoriser l'adhè- rence des produits,attendre le séchage complet et dépoussiérér avant l'application de la couche d'accrochage. L'araldite Commerciale avec durcisseur à l'air ambiant peut être employé dans tous les cas ou les objets ne peuvent être séchés au four. Dans ces cas le temps de séchage sera prolongé selon l'état hygrométrique et la température de l'air,et un intervale de 24 à 48 heures sera nécessaire entre chaque application0 Le vernis spécial fluide est composé des produits ci-aprés: 33% en poids,tous les solvants des polystyrénes,soit les allonges tels que thinners synthétiques ou cellulosiques à base de toluol ou ses dérivés à base de benzol,ou d'acétone. 3*0 en poids de polystyrénes expagsés ou non,en granulés ou en récupération . G 6 H 5 - GH - GH2 - N.+29 de White Spirite. L'Invention sera bien comprise en se référant à la description donnée à titane d'exemple indicatif non limitatif et est sujette à de nombreuses variantes de réalisations et d'applications comme produit Industriel nouveau. R F Y E N D I C k T I 0 N S l - La présente invention concerne la composition d'un vernis imperméable anti-acide,à grand pouvoir duaccrochage sur diverses surfaces. caractérisé par le fait qu'il se com pose d'un vernis spécial Fluide . d'un vernis araldite et d'une allonge, avec passage au four à 110 - 120 C durant 45 à 60 minutes selon les objets et le type de four utilisé. 2 - - Composition selon la revendication - 1 - Caractérisé par le fait que cette première application dite couche d'accrochhge se compose d'un vernis araldite à 80 - 90% Allonge spéci@@e 20 à 10%. Passage au four avec cuisson à 100- 120 centigradds durant 45 à 60 minutes, selon les objets et le type de four utilisé. 30 - Composition selon la revendication - 1 - Caractérisé par le fait que cette application dite couche d'égalisation ou surfacer se compose de vernis fluide 50% Vernis araldite 40 à 45% Allonge pR dito 5 à 10 % Passage au four avec cuisson à 1100 Centigrades durant de 30 à 35 minutes selon les obje s et le type de four. 40 - Composition dite application ' couche de"finition" selon la revendication - 1 - Caractérisé par le fait qu'elle se com pose: de Vernis Fluide 80% Vernis araîdite L6 à 18 % Allonge pour dito 4 à 2 % Pesage au four de cuisson à 80 900 Centigrades durant 10 à 30 minutes, selon les objets et type de four employé. 50 Composition selon la revendication - 1 - Caractérisé par le fait que l'emploi du vernis araldite avec ses allonges et durcisseurs s'emploie dans la proportion de 1 à 100% comme moyen d'accroc@@ge au départ sur toutes surfaces quelconques. 6 - Composition selon la revendication - 1 - varactérisé par lefait que l'emploi du vernis araldite avec ses allonges et durcisseurs en mélange avec le vernis anti-acide en toutes proportions situées entre 1 et 924. 7 - Composition' selon la revendication - I - C@@àctérisé par le fait que la composition du vernis spécial fluide anti acide est composée de 33% en poids tous les solvants des Polys tyrénes,soit les allonges tels que thinners synthétiques ou cellulosiques à base de toluol ou ses dérivés à base de benzol,ou d'acétone. 38go en poids de polystyrénes expansés ou non,en granu lés ou en récupération. G6 H5 - GH - GH2 - N .+ 29 de white Spirit courant 80 - Ces compositions selon la revendication - 1 - Caractérisé par le fait qu'elles comprennent une partie indéterminée d'Aral dite ou de tout autre produit ayant les mimes caractéristiques d'accrochages et livrés en emballages uniques ou multiples,pour réaliser le mélange au moment de l'emploi.